(57)【要約】  【構成】ポリカーボネート樹脂（Ａ）１００重量部、水素化ビスフェノールＡ系化合物（Ｂ）０．０１〜１重量部およびリン系酸化防止剤（Ｃ）０．０２〜１重量部を含むことを特徴とするポリカーボネート樹脂組成物。  【効果】本発明のポリカーボネート樹脂組成物は、輝度、光線透過率、機械的性質、耐熱性及び色相安定性に優れているため、薄型（厚さ０．３ｍｍ程度）の導光板の成形加工においても色相が変化したり、樹脂そのものが劣化したりすることがなく、工業的利用価値が極めて高いものである。【選択図】  なし【特許請求の範囲】
【請求項１】
ポリカーボネート樹脂（Ａ）１００重量部、水素化ビスフェノールＡ系化合物（Ｂ）０．０１〜１重量部およびリン系酸化防止剤（Ｃ）０．０２〜１重量部を含むことを特徴とするポリカーボネート樹脂組成物。
【請求項２】
水素化ビスフェノールＡ系化合物（Ｂ）が、下記式１または下記式２で表される水素化ビスフェノールＡまたは水素化ビスフェノールＡグリシジルエーテルであることを特徴とする請求項１に記載のポリカーボネート樹脂組成物。
式１
【化１】
2014101406.tif 000007
式２
【化２】
2014101406.tif 000008
【請求項３】
リン系酸化防止剤（Ｃ）が、下記一般式１で表される化合物であることを特徴とする請求項１に記載のポリカーボネート樹脂組成物。
一般式１
【化３】
2014101406.tif 000009
（一般式１において、Ｒ１、Ｒ２は炭素数１〜２０のアルキル基、またはアルキル基で置換されてもよいアリール基を、ａ、ｂは整数０〜３を示す。）
【請求項４】
請求項１〜３のいずれか一項に記載のポリカーボネート樹脂組成物を成形してなる光学用成形品。
【請求項５】
請求項１〜３のいずれか一項に記載のポリカーボネート樹脂組成物を成形してなる導光板。
【発明の詳細な説明】
【技術分野】
【０００１】
本発明は、耐熱性、機械的強度等を損なうことなく、更に、白濁や光線透過率の低下がなく、色相ならびに輝度の良好なポリカーボネート樹脂組成物、ならびにこれを成形してなる導光板、面発光体材料、銘板等の光学用成形品に関する。
【背景技術】
【０００２】
液晶表示装置には、薄型化、軽量化、省電力化、高輝度・高精細化の要求に対処するために面状光源装置が組み込まれている。この面状光源装置には、一面が一様な傾斜の傾斜面を有する楔型断面の導光板が備えられている。また、高輝度を得るために上記の傾斜面にプリズム形状の凹凸パターンを形成して光散乱機能を付与する提案もなされている（特許文献１）。
【０００３】
導光板は、一般に熱可塑性樹脂の射出成形によって得られ、上記の凹凸パターンは、金型表面に形成された凹凸パターンの転写によって付与される。従来、導光板はポリメチルメタクリレート（ＰＭＭＡ）等の材料から成形されてきた。しかし、パーソナルコンピュータ、携帯電話、ＰＤＡ等の機器内部で発生する熱が大きくなる傾向にあり、また機器の軽薄短小化に対応するために、使用される熱可塑性樹脂には耐熱性が高く、かつ機械的強度も高い樹脂が求められており、ＰＭＭＡからポリカーボネート樹脂に置き換えられつつある。
【０００４】
ポリカーボネート樹脂は、ＰＭＭＡと比較して、機械的性質、熱的性質、電気的性質には優れるが、光線透過率の面ではやや劣る。従って、ポリカーボネート樹脂製導光板を使用した面状光源装置の場合には、ＰＭＭＡと比べて輝度が低下するという問題があった。
【０００５】
従来から、ポリカーボネート樹脂製導光板における輝度を高める方法が幾つか提案されている。
【０００６】
特許文献２では、蛍光増白剤とビーズ状架橋アクリル樹脂を併用し、蛍光増白剤により輝度を向上し、ビーズ状架橋アクリル微粒子により輝度のむらを少なくする方法が、特許文献３では、アクリル樹脂および脂環式エポキシ樹脂を添加することにより光線透過率および輝度を向上させる方法が、特許文献４では、コポリエステルカーボネートを導入して凹凸パターンの転写を向上させることにより輝度を向上させる方法が提案されている。
【０００７】
しかしながら、特許文献２の方法では、部分的に輝度は向上するが、ビーズ状架橋アクリル樹脂や蛍光増白剤の添加により光線透過率が低下するため、導光板の光源より遠い部分の輝度の低下が大きく、均一な輝度を得ることが出来ないという問題があった。特許文献３の方法では、アクリル樹脂の添加により色相は良好になるが、白濁するために光線透過率および輝度を上げることが出来ず、脂環式エポキシ樹脂を添加することにより透過率が向上する可能性はあるが、色相の改善効果は認められないという問題があった。特許文献４の方法の場合、流動性や転写性の改善効果は期待できるものの、耐熱性が低下するという欠点があった。
【０００８】
【特許文献１】特開平１０−５５７１２号公報
【特許文献２】特開平９−２０８６０号公報
【特許文献３】特開平１１−１５８３６４号公報
【特許文献４】特開２００１−２１５３３６号公報
【発明の開示】
【発明が解決しようとする課題】
【０００９】
本発明は、ポリカーボネート樹脂本来の特性、すなわち耐熱性、機械的強度等を損なうことなく、更に、白濁や光線透過率の低下がなく、色相ならびに輝度の良好なポリカーボネート樹脂組成物、ならびにこれを成形してなる導光板、面発光体材料、銘板等の光学用成形品を提供するものである。
【課題を解決するための手段】
【００１０】
本発明者らは、かかる課題を解決するために鋭意検討を行った結果、ポリカーボネート樹脂に水素化ビスフェノールＡ系化合物およびリン系酸化防止剤を含有させることにより、白濁や光線透過率の低下が無く、色相ならびに輝度の良好な導光板等の光学用成形品が得られることを見出し、本発明を完成した。
【００１１】
すなわち、本発明は、ポリカーボネート樹脂（Ａ）１００重量部、水素化ビスフェノールＡ系化合物（Ｂ）０．０１〜１重量部およびリン系酸化防止剤（Ｃ）０．０２〜１重量部を含むことを特徴とするポリカーボネート樹脂組成物、ならびにそれからなる導光板等の光学用成形品に関する。
【発明の効果】
【００１２】
本発明のポリカーボネート樹脂組成物は、輝度、光線透過率、機械的性質、耐熱性及び色相安定性に優れているため、薄型（厚さ０．３ｍｍ程度）の導光板の成形加工においても色相が変化したり、樹脂そのものが劣化したりすることがなく、工業的利用価値が極めて高いものである。
【発明を実施するための最良の形態】
【００１３】
本発明にて使用されるポリカーボネート樹脂（Ａ）とは、種々のジヒドロキシジアリール化合物とホスゲンとを反応させるホスゲン法、又はジヒドロキシジアリール化合物とジフェニルカーボネートなどの炭酸エステルとを反応させるエステル交換法によって得られる重合体であり、代表的なものとしては、２，２−ビス（４−ヒドロキシフェニル）プロパン（ビスフェノールＡ）から製造されたポリカーボネート樹脂が挙げられる。
【００１４】
上記ジヒドロキシジアリール化合物としては、ビスフェノールＡの他に、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、ビス（４−ヒドロキシフェニル）フェニルメタン、２，２−ビス（４−ヒドロキシフェニル−３−メチルフェニル）プロパン、１，１−ビス（４−ヒドロキシ−３−第三ブチルフェニル）プロパン、２，２−ビス（４−ヒドロキシ−３−ブロモフェニル）プロパン、２，２−ビス（４−ヒドロキシ−３、５−ジブロモフェニル）プロパン、２，２−ビス（４−ヒドロキシ−３，５−ジクロロフェニル）プロパンのようなビス（ヒドロキシアリール）アルカン類、１，１−ビス（４−ヒドロキシフェニル）シクロペンタン、１，１−ビス（４−ヒドロキシフェニル）シクロヘキサンのようなビス（ヒドロキシアリール）シクロアルカン類、４，４′−ジヒドロキシジフェニルエーテル、４，４′−ジヒドロキシ−３，３′−ジメチルジフェニルエーテルのようなジヒドロキシジアリールエーテル類、４，４′−ジヒドロキシジフェニルスルフィドのようなジヒドロキシジアリールスルフィド類、４，４′−ジヒドロキシジフェニルスルホキシド、４，４′−ジヒドロキシ−３，３′−ジメチルジフェニルスルホキシドのようなジヒドロキシジアリールスルホキシド類、４，４′−ジヒドロキシジフェニルスルホン、４，４′−ジヒドロキシ−３，３′−ジメチルジフェニルスルホンのようなジヒドロキシジアリールスルホン類等が挙げられる。
【００１５】
これらは、単独又は２種類以上混合して使用される。これらの他に、ピペラジン、ジピペリジルハイドロキノン、レゾルシン、４，４′−ジヒドロキシジフェニル等を混合して使用してもよい。
【００１６】
さらに、上記のジヒドロキシアリール化合物と以下に示すような３価以上のフェノール化合物を混合使用してもよい。
３価以上のフェノールとしてはフロログルシン、４，６−ジメチル−２，４，６−トリ−（４−ヒドロキシフェニル）−ヘプテン、２，４，６−ジメチル−２，４，６−トリ−（４−ヒドロキシフェニル）−ヘプタン、１，３，５−トリ−（４−ヒドロキシフェニル）−ベンゾール、１，１，１−トリ−（４−ヒドロキシフェニル）−エタン及び２，２−ビス−［４，４−（４，４′−ジヒドロキシジフェニル）−シクロヘキシル］−プロパンなどが挙げられる。
【００１７】
ポリカーボネート樹脂（Ａ）の粘度平均分子量は、通常１００００〜１０００００、好ましくは１２０００〜３００００である。かかるポリカーボネート樹脂を製造するに際し、分子量調節剤、触媒等を必要に応じて使用することができる。
【００１８】
本発明にて使用される水素化ビスフェノールＡ系化合物（Ｂ）は、下記式１および下記式２で表される化合物などが挙げられる。
【００１９】
式１
【００２０】
【化１】
2014101406.tif 000002
【００２１】
式２
【００２２】
【化２】
2014101406.tif 000003
【００２３】
水素化ビスフェノールＡ系化合物（Ｂ）の配合量は、ポリカーボネート樹脂（Ａ）１００重量部に対して、０．０１〜１重量部である。水素化ビスフェノールＡ系化合物（Ｂ）の配合量が０．０１重量部未満の場合、光線透過率および色相の向上効果が十分ではないため好ましくない。また、配合量が１重量部を超える場合、光線透過率が低下するため好ましくない。
【００２４】
本発明にて使用されるリン系酸化防止剤（Ｃ）としては、下記一般式１で表わされる化合物等が挙げられる。
【００２５】
一般式１
【００２６】
【化３】
2014101406.tif 000004
【００２７】
一般式１において、Ｒ１、Ｒ２は炭素数１〜２０のアルキル基、またはアルキル基で置換されてもよいアリール基を、ａ、ｂは整数０〜３を示す。
【００２８】
一般式１の化合物としてはアデカ社製アデカスタブＰＥＰ−３６が商業的に入手可能なものとして挙げられる。
【００２９】
リン系酸化防止剤（Ｃ）の配合量は、ポリカーボネート樹脂（Ａ）１００重量部あたり、０．０２〜１重量部である。配合量が０．０２重量部未満では、熱安定性が劣ることから色相の向上効果が十分でないため好ましくない。また、１重量部を超えると、返って熱安定性が低下し、光線透過率および色相の向上効果が十分ではないため好ましくない。配合量は、０．０４〜０．５重量部が好適で、さらに好ましくは０．０５〜０．２重量部である。
【００３０】
さらに、本発明の効果を損なわない範囲で、各種の熱安定剤、酸化防止剤、着色剤、離型剤、軟化材、帯電防止剤、等の添加剤、衝撃性改良材、他のポリマーを配合してもよい。
【００３１】
本発明のポリカーボネート樹脂組成物の各種配合成分の混合方法には、特に制限はなく、公知の混合機、例えばタンブラー、リボンブレンダー等による混合や押出機による溶融混練が挙げられる。
【００３２】
本発明のポリカーボネート樹脂組成物を成形する方法には、特に制限はなく、公知の射出成形法、圧縮成形法等を用いることができる。
【実施例】
【００３３】
以下に本発明を実施例により具体的に説明するが、本発明はそれら実施例に制限されるものではない。尚、「部」は重量基準に基づく。
【００３４】
原料として以下のものを使用した。
ポリカーボネート樹脂（Ａ）
ビスフェノールＡとホスゲンから合成されたポリカーボネート樹脂
（住化スタイロンポリカーボネート社製カリバー  ２００−８０、
以下「ＰＣ」と略記）
水素化ビスフェノールＡ系化合物（Ｂ）
水素化ビスフェノールＡ
（丸善石油化学社製Ｈ−ＢＰＡ、以下「Ｂ−１」と略記）
水素化ビスフェノールＡグリシジルエーテル
（共栄社化学社製エポライト４０００、以下Ｂ−２と略記）
リン系酸化防止剤（Ｃ）
アデカ社製アデカスタブＰＥＰ−３６（以下「Ｐ系ＡＯ」と略記）
【００３５】
前述の各種原料を表１および表２に示す配合比率にて一括してタンブラーに投入し、１０分間乾式混合した後、二軸押出機（日本製鋼所社製ＴＥＸ３０α）を用いて、溶融温度２２０℃にて混練し、ポリカーボネート樹脂組成物の各種ペレットを得た。
【００３６】
得られたペレットを用いて各種評価用試験片を作成し、評価に供した。結果を表１および表２に示した。尚、それぞれの評価方法は以下のとおり。
【００３７】
（評価用試験片の作成方法）
得られたペレットを１２０℃で４時間以上乾燥した後に、射出成形機（ファナック製Ｓ２０００ｉ１００Ｂ）を用いて成形温度３６０℃、金型温度１００℃でＪＩＳ  Ｋ７１３９多目的試験片Ａ型（長さ１６８ｍｍ×厚さ４ｍｍ）を作成した。端面を切削し、切削端面についてはメガロテクニカ製樹脂板端面鏡面機ＰＢ−５００を用いて鏡面加工した。
【００３８】
（光線透過率の評価方法）
光線透過率の評価は、以下のとおり積算光線透過率を求めることで行った。
日立分光光度計Ｕ−４１００に長光路測定付属装置を設置し、光源として５０Ｗハロゲンランプを用いて、光源前マスク５．６ｍｍ×２．８ｍｍ、試料前マスク６．０ｍｍ×２．８ｍｍを使用した状態で１ｎｍ毎の分光透過率を測定した。この時の透過率を積算し、十の位を四捨五入することにより求めた。波長３８０〜７８０ｎｍの領域における積算光線透過率が２８０００以上を良好とした。
【００３９】
（色相の評価方法）
波長４５０ｎｍの可視光線は青色を呈するため、波長４５０ｎｍの光線透過率が高いほど黄色味が小さく、色相に優れている。積算光線透過率と同様の測定方法で分光透過率を測定し、波長４５０ｎｍの光線透過率が５５％以上を良好とした。
【００４０】
【表１】
2014101406.tif 000005
判定：良好（○）、不良（×）
【００４１】
【表２】
2014101406.tif 000006
判定：良好（○）、不良（×）
【００４２】
実施例１〜７に示すように、本発明の要件を具備したポリカーボネート系樹脂組成物は、高い光線透過率および優れた色相を示した。
比較例１および３は、水素化ビスフェノールＡ系化合物の配合量が少ない場合であり、光線透過率および色相が不十分であった。
比較例２および４は、水素化ビスフェノールＡ系化合物の配合量が多い場合であり、光線透過率が不十分であった。
比較例５は、リン系酸化防止剤の配合量が少ない場合であり、色相が不十分であった。
比較例６は、リン系酸化防止剤の配合量が多い場合であり、光線透過率および色相が不十分であった。